(57)【要約】      （修正有）【課題】  縫製繊維製品の表裏面と内部の全面に光触媒剤を付着ムラなく実質的に均一に付着保持せしめ、抗菌性と消臭性に優れ、かつ、柔軟な風合いを保持でき耐選択耐久性と染色堅牢性に優れた縫製製品を得るための、縫製製品の抗菌消臭加工方法を提供する。【解決手段】  予め縫製されてなる縫製繊維製品１を、光触媒剤２とバインダーをそれぞれ０．５〜７．０重量％含有する２０〜６０℃の温度の水性処理液中に投入し、該処理液を循環させながら浴中加工後、脱水し、絞液することなく縫製繊維製品を乾燥することを特徴とする縫製繊維製品の抗菌消臭加工方法であり、この加工方法は、特に、編織物で構成されたインナーウェア、スポーツウェアまたはユニフォーム類等の衣料の加工に適している。【選択図】  図１
2006124887.tif 000002
【特許請求の範囲】
【請求項１】
予め縫製されてなる縫製繊維製品を光触媒剤を含有する処理液に投入し、該処理液を循環させながら浴中加工後、脱水、乾燥することを特徴とする縫製繊維製品の抗菌消臭加工方法。
【請求項２】
処理液の温度が２０〜６０℃であることを特徴とする請求項１記載の縫製繊維製品の抗菌消臭加工方法。
【請求項３】
処理液が、光触媒剤を０．５〜７．０重量％含有していることを特徴とする請求項１または２記載の縫製維製品の抗菌消臭加工方法。
【請求項４】
処理液が、０．５〜７．０重量％の光触媒剤と０．５〜７．０重量％のバインダーを含有する水性処理液であることを特徴とする請求項１〜３のいずれかに記載の縫製繊維製品の抗菌消臭加工方法。
【請求項５】
予め縫製されてなる縫製繊維製品を、光触媒剤とバインダーをそれぞれ０．５〜７．０重量％含有する２０〜６０℃の温度の水性処理液中に投入し、該水性処理液を循環させながら浴中加工後、脱水し、絞液することなく縫製繊維製品を乾燥することを特徴とする縫製繊維製品の抗菌消臭加工方法。
【請求項６】
撥水加工処理されていない縫製繊維製品を加工することを特徴とする請求項１または５記載の縫製繊維製品の抗菌消臭加工方法。
【請求項７】
縫製縫製製品が、編織物で構成された衣料である請求項１または５記載の縫製繊維製品の抗菌消臭加工方法。
【請求項８】
衣料が主に編織物で構成されたインナーウェア、スポーツウェア、ユニフォーム類または身の回り品である請求項７記載の縫製繊維製品の抗菌消臭加工方法。
【発明の詳細な説明】
【技術分野】
【０００１】
本発明は、抗菌性と消臭性に優れた改良された繊維布帛からなる縫製繊維製品の抗菌消臭加工方法に関するものであり、特に、編織物等の繊維布帛からなる縫製繊維製品に直接、光触媒剤を付与してなる、抗菌性と消臭性に優れた衣料に好適な改良された縫製繊維製品の抗菌消臭加工方法に関するものである。
【背景技術】
【０００２】
近年、生活水準の向上や行動、活動、さらには活気のある生活スタイルの変化に伴い、スポーツや体育、健康および衛生に関する意識が高まっており、関連する各分野において、抗菌、消臭、防カビおよび防汚加工を施した製品や技術が実用化されている。そして、健康な人をより健康にとの意識から、新しい素材による新しいコンセプトの製品の開発が期待されている。
【０００３】
特に、衣料の分野、中でもスポーツウェアやインナーウェア等は、かかる抗菌性、消臭性および防汚性の要求が大きく、これまで以上に優れた抗菌、消臭および防汚効果をもたらす加工技術が求められている。
従来、このような課題に対し、高い消臭性を付与する方法として、光触媒を用いた加工方法が知られている。例示すると、繊維を主たる構成材料としてなる衣料であり、その衣料を構成する繊維表面に、アルキルシリケート系樹脂、シリコーン系樹脂およびフッ素系樹脂から選ばれた少なくとも１種のバインダーと、光触媒剤を有するスポーツ衣料やインナーウェアが提案されている（特許文献１および特許文献２参照）。また、繊維を主たる構成材料としてなる繊維構造物において、該繊維構造物を構成する繊維表面に、アルキルシリケート系樹脂、シリコーン系樹脂およびフッ素系樹脂から選ばれた少なくとも１種のバインダーと、光触媒剤および制菌剤が実質的に均一に付着しているスポーツウェアやインナーウェア等が提案されている（特許文献３参照）。
【０００４】
しかしながら、光触媒剤を用いたこれらの提案は、いずれも、製編織された編織物に対して光触媒加工を施してから、得られた生地を裁断しそれをウェットスーツやインナーウェア等の製品に縫製しており、しかもその光触媒加工手段は、染色後の編織物を光触媒加工液に浸しマングルロールで絞液するという、いわゆるディップ・ニップ方式によるものである。これは、処理対象物が、編織物のような平坦な繊維布帛であるから可能な方式である。
【０００５】
従来の提案の光触媒加工は、このようにディッブ・ニップ方式を採用するものであり、最終製品たる縫製された縫製繊維製品そのものに対する加工はできなかった。すなわち、従来のこれらの提案では、最終製品たる縫製繊維製品そのものの表裏面と内部の全表面に、光触媒剤を付着ムラなく均一に付着せしめ、柔軟な風合いを保持できる縫製製品を得るという発想はなかった。
【０００６】
また別に、光触媒剤を用いた自己清浄品が提案されている（特許文献４参照）。この提案では、自己清浄品として、証明器具、レンジフード、キッチン周り品、トイレ周り品、寝具やカーテン等の他に、制服、背広、靴下、下着、コート、ジャンバー、セーター、トレーナー、ワイシャツ、ズボン、着物、スカート、ストッキングまたはタイツ等の衣類が挙げられているが、実施例では、光触媒塗料をレンジフードのフード部に塗布すること、観賞用水槽の内壁に塗布することは記載されているものの、衣類等の縫製繊維製品についての加工については開示されていない。この提案では、光触媒を自己清浄品に形成する方法として、担持、塗布または蒸着等が挙げられ、自己清浄品の表面に実用に耐えうる強度で形成できればいずれの方法でもよいとしているが、衣類についてこれらの手段を用いても、最終製品たる縫製繊維製品そのものの表裏面と内部の全面に、光触媒剤を付着ムラなく均一に付着せしめ、柔軟な風合いを保持できる縫製繊維製品を得ることはできない。
【特許文献１】特開２００１−２４８０６２号公報
【特許文献２】特開２００１−２４８０６２号公報
【特許文献３】特開２００２−３３９２３９号公報
【特許文献４】特開平９−１９２４９６号公報
【発明の開示】
【発明が解決しようとする課題】
【０００７】
本発明の目的は、抗菌消臭加工された縫製繊維製品であって、その縫製繊維製品の表裏面と内部の全面に光触媒剤を付着ムラなく実質的に均一に付着保持せしめ、抗菌性と消臭性に優れ、かつ、柔軟な風合いを保持でき耐選択耐久性と染色堅牢性に優れた縫製製品を得るための、縫製繊維製品の抗菌消臭加工方法を提供することにある。
【課題を解決するための手段】
【０００８】
本発明は、上記の目的を達成せんとするものであって、本発明の縫製繊維製品の抗菌消臭加工方法は、予め縫製されてなる縫製繊維製品を光触媒剤を含有する処理液に投入し、該処理液を循環させながら浴中加工後、脱水、乾燥することを特徴とする縫製繊維製品の抗菌消臭加工方法である。
【０００９】
また、本発明の縫製繊維製品の抗菌消臭加工方法の好ましい態様によれば、上記の処理浴の温度は２０〜６０℃である。
【００１０】
また、本発明の縫製繊維製品の抗菌消臭加工方法の好ましい態様によれば、上記の処理液が、光触媒剤を０．５〜７．０重量％含有していることであり、そして、処理液が、０．５〜７．０重量％の光触媒剤と０．５〜７．０重量％のバインダーを含有する水性処理液であることである。
【００１１】
また、本発明の縫製繊維製品の抗菌消臭加工方法は、予め縫製されてなる縫製繊維製品を、光触媒剤とバインダーをそれぞれ０．５〜７．０重量％含有する２０〜６０℃の温度の水性処理液中に投入し、脱水し、絞液することなく縫製繊維製品を乾燥することを特徴とする縫製繊維製品の抗菌消臭加工方法である。
【００１２】
また、本発明の縫製繊維製品の抗菌消臭加工方法の好ましい態様によれば、撥水加工処理されていない縫製繊維製品を加工することである。
【００１３】
本発明の縫製繊維製品の抗菌消臭加工方法は、縫製繊維製品が主に編織物で構成された衣料の加工に好適であり、その衣料としては、主に編織物で構成されたインナーウェア、スポーツウェア、ユニフォーム類またはフェイスマスク、靴下、リストバンド、タイツおよびショ−ツ等の身の回り品が挙げられる。
【発明の効果】
【００１４】
本発明によれば、縫製繊維製品であって、その縫製繊維製品の表裏面と内部の全面に光触媒剤を付着ムラなく実質的に均一に保持してなる、抗菌性と消臭性に優れた縫製繊維製品が得られる。本発明では、光触媒剤が縫製繊維製品の全面に付着ムラなく実質的に均一に保持されているから、風合いも硬くならない。また、本発明の縫製繊維製品は、耐洗濯耐久性に優れており、５０回の家庭洗濯でも抗菌性と消臭性能が低下しない。また、染料堅牢度が高い。すなわち、耐光、洗濯堅牢度が大きく変色せず、さらに、家庭での洗濯が可能であり洗濯によって収縮しない。
【発明を実施するための最良の形態】
【００１５】
本発明の縫製繊維製品の抗菌消臭加工方法は、縫製前の繊維布帛でなく、予め縫製され準備された縫製製品製品そのものを、光触媒剤を含む処理液中に入れて処理液を循環させた浴中で加工処理し、脱水、乾燥して、その光触媒剤を縫製繊維製品の全面を覆うように保持せしめる加工方法である。縫製前の織編物等の布帛を光触媒剤を含む液で浸漬処理しマングルで絞液し乾燥して、予め光触媒剤で加工した編織物とした場合、これを縫製繊維製品にするためには、そのように加工された編織物を裁断し、それを所定の製品に縫製することになる。そのため、得られた縫製繊維製品には、光触媒剤は付着しているが、光触媒剤を縫製繊維製品の全面を覆うように保持させることはできない。
【００１６】
本発明では、予め縫製された既成の縫製繊維製品を、光触媒剤を含む処理液中に投入し直接縫製繊維製品を循環させた処理液中で浴中加工処理するから、光触媒剤液が縫製繊維製品の表裏面に付着されるだけでなく、縫製繊維製品の複雑な構造内部にまで浸入し保持される。すなわち、光触媒剤は、縫製繊維製品の表裏面および繊維布帛等の裁断面を覆うだけでなく、縫製繊維製品を構成する編織物間、糸条や単繊維間隙等の構造内部にまで浸透し、縫製繊維製品の全面に付着ムラなく実質的に均一に保持されている。このような縫製繊維製品を得るための具体的な加工手段については、後述する。
【００１７】
図１は、縫製繊維製品の表裏面と内部の全面に光触媒剤が保持された本発明の抗菌消臭加工された縫製繊維製品のイメージを説明するための断面図である。図１の抗菌消臭加工された縫製繊維製品１において、光触媒剤２は縫製繊維製品１の生地３の全面に保持されている。図１では、縫製繊維製品１の生地３の内部構造は図示していないが、本発明においては、光触媒剤２が縫製繊維製品１の表裏面および繊維布帛等の裁断面を覆うだけでなく、縫製繊維製品１を構成する編織物間、糸条や単繊維間隙等の構造内部にまで光触媒剤２が浸透していることが特徴である。
【００１８】
このように、光触媒剤２は、縫い糸も含め縫製繊維製品を構成している繊維材料の全面に保持されているので、柔軟な風合いを保ち、耐洗濯耐久性に優れており抗菌性と消臭性能が劣れず、また、染料堅牢度が高くて、耐光、洗濯堅牢度が大きく変色せず、さらに、家庭での洗濯によって収縮しないという効果が得られる。
【００１９】
本発明で対象とする縫製繊維製品は、好適には撥水加工処理等の化学的後加工を行っていない製品であり、当該製品としては既成品でもオーダーメイド品でもよく、完成した繊維製品として市場に流通し得るものである。
【００２０】
本発明で加工に好適に用いられる縫製繊維製品は、織物や編物あるいは不織布等の布帛を予め縫製してなるもので、インナーウェアやスポーツウェアのように用途によっては伸縮性のある衣料として機能するものであることが好ましい。そのため、本発明で用いられる縫製繊維製品は、主にナイロン加工糸とスパンデックス糸使いの編織物、または主に綿糸とナイロン加工糸とスパンデックス糸使いの編物で構成されていることが好ましい。また、本発明で加工される縫製繊維製品は、主にポリエステル繊維と綿の混紡糸または主にポリエステル加工糸、あるいはこれらと綿糸および／またはスパンデックス糸使いの編織物で構成されていることが好ましい。
【００２１】
編織物のうち編物を構成する好適な編組織としては、平編み、ゴム編みおよび両面編み等が挙げられる。伸縮性のある衣料として機能するものとして、編物は好ましい材料である。また、織物を構成する好適な織組織としては、平織、ツイルまたは朱子織のいずれでもよい。縫製製品は、編物と織物を縫製したものであってもよい
本発明で用いられる縫製繊維製品としては、インナーウェア、スポーツウェア、ユニフォーム類、またはシャツ、ブラジャー、靴下、パンティストッキング等のその他の一般衣料が挙げられ、またフェイスマスク、靴下、リストバンド、タイツ、ショ−ツ等の身の回り品が挙げられる。中でもインナーウェアが最適である。図２〜図６は、本発明で用いられる縫製繊維製品を例示する正面図であり、いずれもインナーウェアとして用いられるものである。具体的に、図２はハーフトップ、図３はキャミソール、図４はボクサーショーツ等のショーツ類、図５は５分丈パンツ等のパンツ類、そして図６はタンクトップをそれぞれ示している。
【００２２】
本発明の縫製繊維製品の抗菌消臭加工方法は、上記した縫製繊維製品を、光触媒剤を含む循環している処理液中で直接浴中加工処理し、その光触媒剤を縫製製品の全面に保持させてなるものである。
【００２３】
光触媒剤を含む処理液には、光触媒剤の他に、通常少なくとも１種のバインダーが含まれており、その他に必要に応じ、光触媒剤とバインダーを分散するための分散剤と、繊維への吸水剤等が含まれている。
【００２４】
本発明で用いられる光触媒剤は、紫外線により励起され、強い酸化力によって有機物を酸化分解する特性を有するものであり、具体的には、アナターゼ型やルチル型と呼ばれる結晶型の構造をもつものが含まれる。光触媒剤としては、例えば、光半導体粉末と金属粉体とを組み合わせた光触媒剤が挙げられる、光半導体粉末には、例えば、ＴｉＯ、ＣｄＳ、ＣｄＳｅ、ＷＯ、Ｆｅ2Ｏ3、ＳｒＴｉＯ2およびＫＮｂＯ3等が挙げられる。また、金属粉末としては、例えば、金、銀、銅および白金等が挙げられる。
【００２５】
光触媒剤は水で希釈され、光触媒剤を含む水性の処理液中において、光触媒剤の割合は好ましくは０．５〜７．０重量％であり、より好ましくは１．０〜３．０重量％である。
【００２６】
また、バインダーは、光触媒剤を繊維に固着保持する機能を有するもので、そのバインダーとしては、シリコーン樹脂、アクリル樹脂、セルロース誘導体、フタル酸樹脂、フェノール樹脂、アルキド樹脂、アミノアルキド樹脂、エポキシ樹脂、ウレタン樹脂、塩化ビニル樹脂およびフッ素樹脂等が挙げられる。バインダーも水で希釈され光触媒剤を含む水性処理浴中において、バインダーの割合は好ましくは０．５．０〜７．０重量％であり、より好ましくは１．０〜３．０重量％である。
【００２７】
光触媒剤を含む水性処理液中において、分散剤と吸水剤の割合は、それぞれ好ましくは１〜２重量％程度である。
【００２８】
縫製繊維製品は、かかる光触媒剤を含む処理液中で浴中加工処理され、脱水、乾燥後、それぞれの製品の形態を保持するためのセットが施される。処理液中での処理温度は、２０〜６０℃の範囲の温度が好ましく、循環している浴中で数十分加工することで行うことができる。より好ましい処理温度は２０〜３０℃の範囲であり、より好ましい処理時間は１０〜１５分の範囲である。
循環している処理液とは、例えば、パドル染色機の回転羽根を浴中回転することにより、処理液が循環する。
また、乾燥は、好適には８０℃以下の温度で十分乾燥するまでの時間行うことが好ましく、製品にもよるが２０分〜３０分程度で乾燥させることかできる。
【００２９】
本発明においては、縫製繊維製品は、処理液中で所定の処理後、脱水され、そしてマングル等で強制的絞液されることなく処理液から取り出され、乾燥に供されることが重要である。ロール等による絞りによる絞液が施されると、光触媒剤の縫製繊維製品への付着が不均一になるとともに、縫製繊維製品自体の形態や柔軟な風合いを保持することができなくなる。
【００３０】
本発明により抗菌消臭加工された縫製繊維製品は、抗菌性と消臭性に優れ、かつ、柔軟な風合いを保持でき耐選択耐久性と染色堅牢性に優れているので、かかる抗菌性、消臭性および防汚性の要求が大きい衣料の分野、中でもスポーツウェアやインナーウェア等に好適である。また、フェイスマスク、靴下、リストバンド、タイツおよびショ−ツ等の身の回り品の加工にも有用である。
【実施例】
【００３１】
（実施例１）
ナイロン加工糸（７８Ｔ−３６Ｆ−セミダル）とスパンデックス糸（２２Ｔ−１Ｆ）使いの混編品からなる図４に示したショーツ（混成率：ナイロン加工糸８０％／スパンデックス糸２０％）を、パドル染色機の中に入れ、光触媒剤とアクリルバインダーを水で１５倍に希釈した、光触媒剤０．５ｏｗｆ濃度、アクリルバインダー０．５％ｏｗｆ濃度のレサイプ条件下で、浴比１：２０の循環している水性処理液中で、処理温度２５℃で２０分間の浴中加工を行い、脱水し、乾燥温度８０℃、乾燥時間２０分を施し後、１０５℃のスチ−ムで型セットを行った。光触媒剤は、ショーツの表裏面と編組織内部の全面を均等に付着保持されていた。得られたショーツは、家庭洗濯２０回および５０回後の抗菌性と消臭性をクリアーし、かつ、色目変化もなく、染色堅牢度も良好で、風合いもソフトで変化せず、寸法安定性の良好な光触媒加工品が得られた。結果を表１に示す。評価は、ＳＥＫ基準によるものである。
【００３２】
【表１】
2006124887.tif 000003
【００３３】
（実施例２）
実施例１のショーツと同素材の図５に示した５分丈パンツを、実施例１と同様にして加工処理し、表裏面と内部の全面に光触媒剤を付着ムラなく実質的に均一に付着保持させた。結果は、実施例１と同様で、家庭洗濯２０回後および家庭洗濯５０回後でも問題はなかった。
【００３４】
（実施例３）
実施例１のショーツと同素材の図３に示したキャミソールを、実施例１と同様にして加工処理し、表裏面と内部の全面に光触媒剤を付着ムラなく実質的に均一に付着保持させた。結果は、実施例１と同様で、家庭洗濯２０回後および家庭洗濯５０回後でも問題はなかった。
【００３５】
（実施例４）
実施例１のショーツと同素材の図２に示したハーフトップを、実施例１と同様にして加工処理し、表裏面と内部の全面に光触媒剤を付着ムラなく実質的に均一に付着保持させた。結果は、実施例１と同様で、家庭洗濯２０回後および家庭洗濯５０回後でも問題はなかった。
【００３６】
（実施例５）
実施例１のショーツと同素材の図６に示したタンクトップを、実施例１と同様にして加工処理し、表裏面と内部の全面に光触媒剤を付着ムラなく実質的に均一に付着保持させた。結果は、実施例１と同様で、家庭洗濯２０回後および家庭洗濯５０回後でも問題はなかった。
【００３７】
（実施例６）
ポリエステル加工糸８４Ｔ−３６Ｆ−フルダルと綿糸６０ｓ使いの交編物スポ−ツシャツ（混成率：ポリエステル加工糸５５％／綿糸４５％）を、パドル染色機の中に入れ、光触媒剤とアクリルバインダ−を水で３０倍希釈した、光触媒剤０．５％ｏｗｆ濃度、アクリルバインダ−０．５％ｏｗｆ濃度のレサイプ条件下で、欲比１：２０の循環している水性処理液中で、処理温度２５℃で２０分間の浴中処理加工を行い、脱水し、乾燥温度８５℃、乾燥時間１５分を施し後、１１０℃スチ−ムで型セットを行った。光触媒剤は、スポ−ツシャツの表裏面と編組織内部の全面を均等に付着保持されていた。得られたスポ−ツシャツは、家庭洗濯２０回および５０回後の抗菌性と消臭性をクリア−し、かつ、色目変化もなく、染色堅牢度も良好で、風合いもソフトで変化せず、寸法安定性の良好な光触媒加工品が得られた。結果を表２に示す。評価はＳＥＫ基準によるものである。
【００３８】
【表２】
2006124887.tif 000004
【産業上の利用可能性】
【００３９】
本発明の縫製繊維製品の抗菌消臭加工方法は、抗菌消臭加工された縫製製品であって、その縫製製品の表裏面と内部の全面に光触媒剤を付着ムラなく実質的に均一に付着保持せしめたので抗菌性と消臭性に優れ、かつ、柔軟な風合いを保持でき耐選択耐久性と染色堅牢性に優れた縫製繊維製品を得る加工方法である。そのため、かかる抗菌性、消臭性および防汚性の要求が大きい衣料の分野、中でもスポーツウェアやインナーウェア等に好適である。
【図面の簡単な説明】
【００４０】
【図１】図１は、本発明の光触媒が全面に保持された抗菌消臭加工繊維製品のイメージを説明するための断面図である。
【図２】図２は、本発明で用いられる縫製製品を例示する正面図である。
【図３】図３は、本発明で用いられる他の縫製製品を例示する正面図である。
【図４】図４は、本発明で用いられる他の縫製製品を例示する正面図である。
【図５】図５は、本発明で用いられる他の縫製製品を例示する正面図である。
【図６】図６は、本発明で用いられる他の縫製製品を例示する正面図である。
【符号の説明】
【００４１】
１  ：  縫製繊維製品
２  ：  光触媒剤
３  ：  生地
【図１】
2006124887.tif 000005
【図２】
2006124887.tif 000006
【図３】
2006124887.tif 000007
【図４】
2006124887.tif 000008
【図５】
2006124887.tif 000009
【図６】
2006124887.tif 000010